【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
フッ化ビニルのホモポリマーおよびコポリマー並びにフッ化ビニリデンポリマーのホモポリマーおよびコポリマーから選択されるフルオロポリマー、
溶媒、および
カルボン酸、スルホン酸、アジリジン、アミン、イソシアネート、メラミン、エポキシ、ヒドロキシ、無水物、およびこれらの混合物から選択される官能基を含む相溶性のある接着性ポリマー
を含むことを特徴とする、液体フルオロポリマーコーティング組成物。
【請求項２】
フルオロポリマーコーティングされたポリマー基材の製造方法であって、
ポリマー基材に液体フルオロポリマーコーティング組成物を塗布する工程であって、前記フルオロポリマーコーティング組成物が、フッ化ビニルのホモポリマーおよびコポリマー並びにフッ化ビニリデンポリマーのホモポリマーおよびコポリマーから選択されるフルオロポリマー；溶媒；および、カルボン酸、スルホン酸、アジリジン、アミン、イソシアネート、メラミン、エポキシ、ヒドロキシ、無水物、およびこれらの混合物から選択される官能基を含む相溶性のある接着性ポリマーを含み、
前記ポリマー基材が、前記相溶性のある接着性ポリマーと相互作用し、前記フルオロポリマーコーティングの前記基材への結合を促進する官能基を表面に含む、工程、
前記基材に塗布された前記コーティング組成物から前記溶媒を除去し、前記基材上にフルオロポリマーコーティングを形成する工程
を含むことを特徴とする方法。
【手続補正２】
【補正対象書類名】明細書
【補正対象項目名】００７０
【補正方法】変更
【補正の内容】
【００７０】
７ミルのドクターブレードを使用してポリアリルアミンプライマーで下塗りされた顔料を含まない２ミルのＰＥＴフィルム、および顔料を含む３．８ミルのＰＥＴフィルム上に、７ミルのドクターブレードを使用して透明ＰＶＤＦ配合物と白色ＰＶＦＤ配合物の両方をコーティングする。比較の顔料を含む３．８ミルのＰＥＴも同様にコーティングする。コーティングされたフィルムを予備加熱された４００°Ｆの対流オーブンで５分間焼成した。冷却後、小刀を使用してＰＶＦフィルムをＰＥＴフィルムから取り外すことを試みた。顔料を含むフィルムと顔料を含まないフィルムは両方とも、下塗りされていないＰＥＴから剥離させることができたが、下塗りされたＰＥＴから剥離させることはできなかった。
なお、本発明は、特許請求の範囲を含め、以下の発明を包含する。
１．フッ化ビニルのホモポリマーおよびコポリマー並びにフッ化ビニリデンポリマーのホモポリマーおよびコポリマーから選択されるフルオロポリマー、
溶媒、および
カルボン酸、スルホン酸、アジリジン、アミン、イソシアネート、メラミン、エポキシ、ヒドロキシ、無水物、およびこれらの混合物から選択される官能基を含む相溶性のある接着性ポリマー
を含むことを特徴とする、液体フルオロポリマーコーティング組成物。
２．前記相溶性のある接着性ポリマーが官能性アクリルポリマーであることを特徴とする、１に記載のコーティング組成物。
３．前記相溶性のある接着性ポリマーがアミン官能性アクリルポリマーであることを特徴とする、１に記載のコーティング組成物。
４．前記フルオロポリマーが、少なくとも６０モル％のフッ化ビニルを含むフッ化ビニルのホモポリマーおよびコポリマー、並びに、少なくとも６０モル％のフッ化ビニリデンを含むフッ化ビニリデンのホモポリマーおよびコポリマーから選択されることを特徴とする、１に記載のコーティング組成物。
５．前記フルオロポリマーが、少なくとも８０モル％のフッ化ビニルを含むフッ化ビニルのホモポリマーおよびコポリマー、並びに、少なくとも８０モル％のフッ化ビニリデンを含むフッ化ビニリデンのホモポリマーおよびコポリマーから選択されることを特徴とする、１に記載のコーティング組成物。
６．フルオロポリマーの固形分を基準にして前記相溶性のある接着性ポリマーを約１〜約４０重量％含むことを特徴とする、１に記載のコーティング組成物。
７．顔料を更に含むことを特徴とする、１に記載のコーティング組成物。
８．フルオロポリマーの固形分を基準にして顔料を約１〜約３５重量％更に含むことを特徴とする、１に記載のコーティング組成物。
９．前記フルオロポリマーが、前記溶媒中の分散粒子の形態であり、前記溶媒がジメチルアセトアミド、炭酸プロピレン、ブチロラクトン、Ｎ−メチルピロリドン、およびジメチルスルホキシドから選択されることを特徴とする、１に記載のコーティング組成物。
１０．フルオロポリマーコーティングされたポリマー基材の製造方法であって、
ポリマー基材に液体フルオロポリマーコーティング組成物を塗布する工程であって、前記フルオロポリマーコーティング組成物が、フッ化ビニルのホモポリマーおよびコポリマー並びにフッ化ビニリデンポリマーのホモポリマーおよびコポリマーから選択されるフルオロポリマー；溶媒；および、カルボン酸、スルホン酸、アジリジン、アミン、イソシアネート、メラミン、エポキシ、ヒドロキシ、無水物、およびこれらの混合物から選択される官能基を含む相溶性のある接着性ポリマーを含み、
前記ポリマー基材が、前記相溶性のある接着性ポリマーと相互作用し、前記フルオロポリマーコーティングの前記基材への結合を促進する官能基を表面に含む、工程、
前記基材に塗布された前記コーティング組成物から前記溶媒を除去し、前記基材上にフルオロポリマーコーティングを形成する工程
を含むことを特徴とする方法。
１１．前記ポリマー基材がフィルムであることを特徴とする、１０に記載の方法。
１２．前記ポリマー基材が、前記相溶性のある接着性ポリマーと相互作用して前記フルオロポリマーコーティングの前記基材への結合を促進する前記官能基を提供するプライマー層を表面に含むことを特徴とする、１０に記載の方法。
１３．前記ポリマー基材の表面の前記官能基が、カルボン酸、スルホン酸、アジリジン、アミン、イソシアネート、メラミン、エポキシ、ヒドロキシ、無水物、およびこれらの混合物から選択されることを特徴とする、１０に記載の方法。
１４．前記相溶性のある接着性ポリマーが官能性アクリルポリマーであることを特徴とする、１０に記載の方法。
１５．前記フルオロポリマーが、少なくとも６０モル％のフッ化ビニルを含むフッ化ビニルのホモポリマーおよびコポリマー、並びに、少なくとも６０モル％のフッ化ビニリデンを含むフッ化ビニリデンのホモポリマーおよびコポリマーから選択されることを特徴とする、１０に記載の方法。
１６．前記コーティング組成物が、フルオロポリマーの固形分を基準にして前記相溶性のある接着性ポリマーを約１〜約４０重量％含むことを特徴とする、１０に記載の方法。
１７．前記コーティング組成物が、顔料を更に含むことを特徴とする、１０に記載の方法。
１８．前記コーティング組成物の前記フルオロポリマーが、前記溶媒中の分散粒子の形態であり、前記溶媒がジメチルアセトアミド、炭酸プロピレン、γ−ブチロラクトン、Ｎ−メチルピロリドン、およびジメチルスルホキシドから選択されることを特徴とする、１０に記載の方法。
１９．前記溶媒の前記除去が加熱によって行われることを特徴とする、１０に記載の方法。
２０．前記フルオロポリマーコーティング組成物が前記基材フィルムの両面に塗付されることを特徴とする、１１に記載の方法。